(57)【要約】【課題】加硫ゴム層と繊維強化樹脂層との接着を容易且つ確実に行うことのできる積層体及びその製造方法を提供する。【解決手段】加硫ゴム層１０の厚さ方向一方の面に界面活性剤層２０を成形するとともに、加硫ゴム層１０の厚さ方向一方の面に界面活性剤層２０を介して接着するようにエポキシ樹脂層３０を成形しており、界面活性剤層２０は加硫ゴム層１０及びエポキシ樹脂層３０との接着性が良好であることから、加硫ゴム層１０とエポキシ樹脂層３０が良好に接着する。また、繊維強化樹脂層４０はエポキシ樹脂層３０における加硫ゴム層１０と反対側の面上に成形されることから、繊維強化樹脂層４０が加硫ゴム層１０の加硫剤の影響を受けることなく硬化し、エポキシ樹脂層３０と繊維強化樹脂層４０が良好に接着する。【選択図】図１
2008290371.tif 000002
【特許請求の範囲】
【請求項１】
加硫ゴム層と繊維強化樹脂層とから成る積層体において、
前記加硫ゴム層の厚さ方向一方の面に成形された界面活性剤層と、
加硫ゴム層の厚さ方向一方の面に界面活性剤層を介して接着するように成形されたエポキシ樹脂層とを備え、
エポキシ樹脂層における加硫ゴム層と反対側の面に接着するように繊維強化樹脂層を成形した
ことを特徴とする積層体。
【請求項２】
加硫ゴム層と繊維強化樹脂層とから成る積層体の製造方法において、
前記加硫ゴム層の厚さ方向一方の面に界面活性剤層を成形するとともに、
加硫ゴム層の厚さ方向一方の面に界面活性剤層を介して接着するようにエポキシ樹脂層を成形し、
エポキシ樹脂層における加硫ゴム層と反対側の面上に繊維強化樹脂層を成形する
ことを特徴とする積層体の製造方法。
【請求項３】
前記繊維強化樹脂層を成形するための成形用型内にエポキシ樹脂層が成形された加硫ゴム層を配置するとともに、エポキシ樹脂層における加硫ゴム層と反対の面側に強化繊維基材を配置し、成形用型内の空気を吸引しながら強化繊維基材に含浸させるための含浸樹脂を成形用型内に注入することにより、エポキシ樹脂層における加硫ゴム層と反対側の面上に繊維強化樹脂層を成形する
ことを特徴とする請求項２記載の積層体の製造方法。
【発明の詳細な説明】
【技術分野】
【０００１】
本発明は、加硫ゴム層と繊維強化樹脂層とから成り、各種構造物の壁材等に用いられる積層体及びその製造方法に関する。
【背景技術】
【０００２】
一般に、この種の積層体としては、加硫ゴム層と繊維強化樹脂層とから成る船舶の外壁が知られている（例えば、特許文献１参照。）。
【特許文献１】特開平８−２３９０８９号公報
【発明の開示】
【発明が解決しようとする課題】
【０００３】
ところで、前記積層体を製造する場合は、所定形状の加硫ゴムシートを成形するとともに、その加硫ゴムシートを繊維強化樹脂を成形するための成形用型内に配置し、成形用型内の加硫ゴムシートの上にガラス繊維等から成る強化繊維基材を配置するとともに、成形用型内に不飽和ポリエステル樹脂、ビニルエステル樹脂等のラジカル反応を伴う熱硬化性樹脂を注入し、熱硬化性樹脂の硬化によって加硫ゴムシートと繊維強化樹脂とを接着させるようにしているが、加硫ゴムシートの加硫剤が熱硬化性樹脂の硬化を阻害し、加硫ゴムシートと繊維強化樹脂とを確実に接着させることができないという問題点があった。
【０００４】
また、所定形状に成形された加硫ゴムシートと所定形状に成形された繊維強化樹脂とを接着剤によって接着する場合もあるが、接着の際に加硫ゴムシートと繊維強化樹脂との間に空気が介在し易く、また、加硫ゴムシートや繊維強化樹脂の面積が大きい場合は、接着剤の硬化に時間がかかるとともに加硫ゴムシートと繊維強化樹脂との位置合わせを行うのに手間がかかるので、加硫ゴムシートと繊維強化樹脂との接着が困難であった。
【０００５】
本発明は前記問題点に鑑みてなされたものであり、その目的とするところは、加硫ゴム層と繊維強化樹脂層との接着を空気が介在しないように容易且つ確実に行うことのできる積層体及びその製造方法を提供することにある。
【課題を解決するための手段】
【０００６】
本発明は前記目的を達成するために、加硫ゴム層と繊維強化樹脂層とから成る積層体において、前記加硫ゴム層の厚さ方向一方の面に成形された界面活性剤層と、加硫ゴム層の厚さ方向一方の面に界面活性剤層を介して接着するように成形されたエポキシ樹脂層とを備え、エポキシ樹脂層における加硫ゴム層と反対側の面に接着するように繊維強化樹脂層を成形している。
【０００７】
これにより、加硫ゴム層の厚さ方向一方の面に界面活性剤層を成形するとともに、加硫ゴム層の厚さ方向一方の面に界面活性剤層を介して接着するようにエポキシ樹脂層を成形していることから、加硫ゴム層とエポキシ樹脂層が良好に接着する。また、繊維強化樹脂層はエポキシ樹脂層における加硫ゴム層と反対側の面に接着するように成形されていることから、繊維強化樹脂層が加硫ゴムの加硫剤の影響を受けることなく硬化するとともに、エポキシ樹脂層と繊維強化樹脂層が良好に接着する。
【０００８】
また本発明は、加硫ゴム層と繊維強化樹脂層とから成る積層体の製造方法において、前記加硫ゴム層の厚さ方向一方の面に界面活性剤層を成形するとともに、加硫ゴム層の厚さ方向一方の面に界面活性剤層を介して接着するようにエポキシ樹脂層を成形し、エポキシ樹脂層における加硫ゴム層と反対側の面上に繊維強化樹脂層を成形するようにしている。
【０００９】
これにより、加硫ゴム層の厚さ方向一方の面に界面活性剤層を成形するとともに、加硫ゴム層の厚さ方向一方の面に界面活性剤層を介して接着するようにエポキシ樹脂層を成形していることから、加硫ゴム層とエポキシ樹脂層が良好に接着する。また、繊維強化樹脂層はエポキシ樹脂層における加硫ゴム層と反対側の面上に成形されることから、繊維強化樹脂層が加硫ゴムの加硫剤の影響を受けることなく硬化するとともに、エポキシ樹脂層と繊維強化樹脂層が良好に接着する。
【発明の効果】
【００１０】
本発明によれば、加硫ゴム層とエポキシ樹脂層とを良好に接着させることができるとともに、エポキシ樹脂層と繊維強化樹脂層とを良好に接着させることができるので、加硫ゴム層と繊維強化樹脂層との接着を確実に行うことができる。また、繊維強化樹脂層が加硫ゴム層の加硫剤の影響を受けることなく硬化することから、例えばエポキシ樹脂層が成形された加硫ゴム層の上に強化繊維基材を配置するとともに、強化繊維基材にポリオール樹脂等の熱硬化性樹脂を含浸させて繊維強化樹脂層を成形することにより、加硫ゴム層と繊維強化樹脂層との接着を空気が介在しないように容易に行うことができる。
【発明を実施するための最良の形態】
【００１１】
図１乃至図５は本発明の一実施形態を示すもので、図１は積層体の要部側面断面図、図２は厚さ方向一方の面に界面活性剤層が成形された加硫ゴム層、図３は厚さ方向一方の面に界面活性剤層を介してエポキシ樹脂層が成形された加硫ゴム層、図４は成形用型に載置する前の加硫ゴム層及び強化繊維基材の側面断面図、図５は成形用型に載置された加硫ゴム層及び強化繊維基材の側面断面図である。
【００１２】
本実施形態の積層体は、加硫ゴム層１０と、加硫ゴム層１０の厚さ方向一方の面に成形された界面活性剤層２０と、加硫ゴム層１０の厚さ方向一方の面に界面活性剤層２０を介して接着するように成形されたエポキシ樹脂層３０と、エポキシ樹脂層３０における加硫ゴム層と反対側の面に接着するように成形された繊維強化樹脂層４０とを有する。
【００１３】
前述のような積層体を製造する場合は、先ず、所定形状の加硫ゴム層１０を成形するとともに、加硫ゴム層１０の厚さ方向一方の面に液状ハロゲン化ゴム等の界面活性剤を塗布し、界面活性剤に所定温度（例えば１５０℃程度）を加えることにより、加硫ゴム層１０の厚さ方向一方の面に界面活性剤層２０を成形する。ここで、加硫ゴム層１０はクロロプレンゴム、スチレンブタジエンゴム、ニトリルブタジエンゴム、天然ゴム等の周知のゴム材料から成る。また、前記界面活性剤は加硫ゴム層１０及びエポキシ樹脂層３０と良好に接着する材質であり、界面活性剤としての液状ハロゲン化ゴムの例としては、天然ゴム、アクリルゴム、スチレンブタジエンゴム、ブチルゴム、イソブチレンイソプレンゴム、塩素化ブチルゴム、臭素化ブチルゴムが挙げられる。
【００１４】
続いて、加硫ゴム層１０の厚さ方向一方の面にエポキシ樹脂を塗布するとともに、エポキシ樹脂を硬化させる。これにより、加硫ゴム層１０の厚さ方向一方の面に界面活性剤層２０を介して接着するようにエポキシ樹脂層３０が成形される。
【００１５】
続いて、繊維強化樹脂層４０を成形するための成形用型５０のプレート５１上に界面活性剤層２０及びエポキシ樹脂層３０が上側になるように加硫ゴム層１０を載置する。プレート５１は上面が平面状に形成され、図示しないヒータによって所定温度に加熱されるようになっている。次に、エポキシ樹脂層３０の上に強化繊維基材４１を載置する。強化繊維基材４１はポリエステル繊維、アラミド繊維、ポリアミド繊維等の有機繊維や、炭素繊維、ガラス繊維、金属繊維等の無機繊維から成る。
【００１６】
続いて、加硫ゴム層１０及び強化繊維基材４１を成形用型５０の被覆カバー５２によって被覆するとともに、被覆カバー５２の周縁をプレート５１の上面にシールテープ５３によって貼り付ける。これにより、被覆カバー５２内が密閉される。次に、成形用型５０内の空気を図示しない吸引装置によって吸引しながら、成形用型５０内に強化繊維基材４１に含浸させるための含浸樹脂４２を注入する。これにより、エポキシ樹脂層３０における加硫ゴム層１０と反対側の面上に繊維強化樹脂層４０が成形される。繊維強化樹脂層４０は成形用型５０の熱等によって硬化し、硬化することによりエポキシ樹脂層３０と接着する。ここで、繊維強化樹脂層４０の含浸樹脂４２はビニルエステル樹脂、不飽和ポリエステル樹脂等の熱硬化性樹脂から成り、エポキシ樹脂層３０と良好に接着する材質である。尚、不飽和ポリエステル樹脂、ビニルエステル樹脂等のラジカル反応を伴う樹脂を用いることが好ましく、これらの樹脂はラジカル反応のために、主に加熱あるいは光照射によって遊離ラジカルを発生する重合開始剤を含む。加熱により重合を開始する熱重合開始剤の例としては、ベンゾイルパーオキサイド、ラウロイルパーオキサイド、オクタノイルパーオキサイド、３，５，５・トリメチルヘキサノイルパーオキサイド等の有機過酸化物を挙げることができる。光照射により重合を開始する光重合開始剤の例としては、アセトフェノン、ベンゾフェノン、ベンジルベンゾイン、ベンゾインエーテル、アゾイソブチロニトリル、ベンゾイルパーオキサイド、ジターシャルブチルパーオキサイドを挙げることができる。
【００１７】
以上のように、加硫ゴム層１０の厚さ方向一方の面に界面活性剤層２０を成形するとともに、加硫ゴム層１０の厚さ方向一方の面に界面活性剤層２０を介して接着するようにエポキシ樹脂層３０を成形しており、界面活性剤層２０は加硫ゴム層１０及びエポキシ樹脂層３０との接着性が良好であることから、加硫ゴム層１０とエポキシ樹脂層３０が良好に接着する。また、繊維強化樹脂層４０はエポキシ樹脂層３０における加硫ゴム層１０と反対側の面上に成形されることから、繊維強化樹脂層４０が加硫ゴム層１０の加硫剤の影響を受けることなく硬化し、エポキシ樹脂層３０と繊維強化樹脂層４０が良好に接着する。
【００１８】
このように、本実施形態によれば、加硫ゴム層１０とエポキシ樹脂層３０とを良好に接着させることができ、エポキシ樹脂層３０と繊維強化樹脂層４０とを良好に接着させることができるので、加硫ゴム層１０と繊維強化樹脂層４０との接着を確実に行うことができる。また、繊維強化樹脂層４０が加硫ゴム層１０の加硫剤の影響を受けることなく硬化することから、例えばエポキシ樹脂層３０が成形された加硫ゴム層１０を成形用型５０内に配置するとともに、エポキシ樹脂層３０の上に強化繊維基材４１を配置し、強化繊維基材４１に含浸させるための含浸樹脂４２を成形用型５０内に注入することにより、加硫ゴム層１０と繊維強化樹脂層４０との接着を空気が介在しないように容易に行うことができる。
【００１９】
また、繊維強化樹脂層４０を成形するための成形用型５０内にエポキシ樹脂層３０が成形された加硫ゴム層１０を配置するとともに、エポキシ樹脂層３０における加硫ゴム層１０と反対の面側に強化繊維基材４１を配置し、成形用型５０内の空気を吸引しながら、強化繊維基材４１に含浸させるための含浸樹脂４２を成形用型５０内に注入することにより、エポキシ樹脂層３０における加硫ゴム層１０と反対側の面上に繊維強化樹脂層４０を成形するようにしたので、加硫ゴム層１０と繊維強化樹脂層４０との間に空気が介在することがなく、成形用型５０により加硫ゴム層１０が繊維強化樹脂層４０に対して正確に位置決めされ、生産性の向上を図る上で極めて有利である。
【００２０】
尚、本実施形態では、エポキシ樹脂層３０と繊維強化樹脂層４０とを直接接着するものを示したが、エポキシ樹脂層３０における加硫ゴム層３０と反対側の面にプライマを塗布し、エポキシ樹脂層３０と繊維強化樹脂層４０とをプライマを介して接着することも可能である。ここで、プライマの例としてはアクリル系プライマが挙げられる。
【００２１】
また、本実施形態では、平面状の積層体を製造するものを示したが、加硫ゴム層１０や繊維強化樹脂層４０を用途に応じた任意の形状に成形することにより、用途の応じた様々な形状の積層体を製造することが可能である。
【図面の簡単な説明】
【００２２】
【図１】本発明の一実施形態を示す積層体の要部側面断面図
【図２】厚さ方向一方の面に界面活性剤層が成形された加硫ゴム層
【図３】厚さ方向一方の面に界面活性剤層を介してエポキシ樹脂層が成形された加硫ゴム層
【図４】成形用型に載置する前の加硫ゴム層及び強化繊維基材の側面断面図
【図５】成形用型に載置された加硫ゴム層及び強化繊維基材の側面断面図
【符号の説明】
【００２３】
１０…加硫ゴム層、２０…界面活性剤層、３０…エポキシ樹脂層、４０…繊維強化樹脂層、４１…強化繊維基材、４２…含浸樹脂、５０…成形用型、５１…プレート、５２…被覆カバー、５３…シールテープ。
【図１】
2008290371.tif 000003
【図２】
2008290371.tif 000004
【図３】
2008290371.tif 000005
【図４】
2008290371.tif 000006
【図５】
2008290371.tif 000007